(57)【特許請求の範囲】
【請求項１】
支持体と、該支持体上に柱状結晶として形成された蛍光体層を有するシンチレータパネルの製造方法であって、
前記支持体上に柱状結晶の蛍光体層を形成する工程の後、
前記支持体と前記蛍光体層を、２枚の剛性板で挟み、加圧しながら熱処理する工程を有することを特徴とするシンチレータパネルの製造方法。
【請求項２】
剛性を有する支持体と、該支持体上に柱状結晶として形成された蛍光体層を有するシンチレータパネルの製造方法であって、
前記支持体上に柱状結晶の蛍光体層を形成する工程の後、
前記支持体と剛性板で前記蛍光体層を挟み、加圧しながら熱処理する工程を有することを特徴とするシンチレータパネルの製造方法。
【請求項３】
前記シンチレータパネルは前記蛍光体層を除く樹脂部分の厚みの合計が１０μｍ以上有するものであることを特徴とする請求項１又は請求項２に記載のシンチレータパネルの製造方法。
【請求項４】
前記支持体は、ポリイミドを主成分とするフィルムであることを特徴とする請求項１又は請求項３に記載のシンチレータパネルの製造方法。
【請求項５】
前記加圧は、プラスチックフィルム容器に収容し、内部を密閉減圧することにより行われることを特徴とする請求項１から請求項４までのいずれか一項に記載のシンチレータパネルの製造方法。
【請求項６】
前記蛍光体層を、保護層で覆う工程を有することを特徴とする請求項１から請求項５までのいずれか一項に記載のシンチレータパネルの製造方法。
【請求項７】
前記保護層が樹脂フィルムであることを特徴とする請求項６に記載のシンチレータパネルの製造方法。
【請求項８】
前記保護層がＣＶＤ法により形成されたポリパラキシリレン樹脂膜からなることを特徴とする請求項６に記載のシンチレータパネルの製造方法。
【請求項９】
前記蛍光体層は、タリウム化合物を含む添加剤とヨウ化セシウムを原材料として蒸着の工程で形成されることを特徴とする請求項１から請求項８までのいずれか一項に記載のシンチレータパネルの製造方法。
【請求項１０】
請求項１から請求項９までのいずれか一項に記載のシンチレータパネルの製造方法で作成されたことを特徴とするシンチレータパネル。
【請求項１１】
請求項１０に記載のシンチレータパネルを、光電変換素子を有する光電変換パネルに貼り合わせたことを特徴とする放射線画像検出器。
【発明の詳細な説明】
【技術分野】
【０００１】
本発明は、シンチレータパネルの製造方法及びシンチレータパネル並びに放射線画像検出器に関するものである。
【背景技術】
【０００２】
従来、Ｘ線画像のような放射線画像は医療現場において病状の診断に広く用いられている。特に、増感紙−フィルム系による放射線画像は、長い歴史のなかで高感度化と高画質化が図られた結果、高い信頼性と優れたコストパフォーマンスを併せ持った撮像システムとして、今なお、世界中の医療現場で用いられている。しかしながらこれら画像情報はいわゆるアナログ画像情報であって、近年発展を続けているデジタル画像情報のような、自由な画像処理や瞬時の電送が出来ない。【０００３】
そして、近年ではコンピューテッドラジオグラフィ（Ｃｏｍｐｕｔｅｄ  Ｒａｄｉｏｇｒａｐｈｙ：ＣＲ）等に代表されるデジタル方式の放射線画像検出装置が登場している。これらは、デジタルの放射線画像が直接得られ、陰極管や液晶パネル等の画像表示装置に画像を直接表示することが可能なので、必ずしも写真フィルム上への画像形成が必要なものではない。その結果、これらのデジタル方式のＸ線画像検出装置は、銀塩写真方式による画像形成の必要性を低減させ、病院や診療所での診断作業の利便性を大幅に向上させている。このコンピューテッド・ラジオグラフィ（ＣＲ）は、現在医療現場で受け入れられているが、鮮鋭性が十分でなく空間分解能も不十分であり、スクリーン・フィルムシステムの画質レベルには到達していない。【０００４】
一方、更に新たなデジタルＸ線画像技術として、例えば、薄膜トランジスタ（ＴＦＴ）を用いたフラットパネル型の放射線画像検出器（Ｆｌａｔ  Ｐａｎｅｌ  Ｄｅｔｅｃｔｏｒ：ＦＰＤ）が開発されている。【０００５】
このフラットパネル型の放射線画像検出器には、放射線を可視光に変換するために、放射線により発光する特性を有するＸ線蛍光体で作られたシンチレータパネルが使用されるが、低線量の撮影においてのＳＮ比を向上するためには、発光効率の高いシンチレータパネルを使用することが必要になってくる。一般にシンチレータパネルの発光効率は、蛍光体層（シンチレータ層）の厚さ、蛍光体のＸ線吸収係数によって決まるが、蛍光体層の厚さは厚くすればするほど、蛍光体層内での発光光の散乱が発生し、鮮鋭性は低下する。そのため、画質に必要な鮮鋭性を決めると、層厚が決定する。【０００６】
なかでもヨウ化セシウム（ＣｓＩ）はＸ線から可視光に対する変更率が比較的高く、蒸着によって容易に蛍光体を柱状結晶構造に形成出来るため、光ガイド効果により結晶内での発光光の散乱が抑えられ、蛍光体層の厚さを厚くすることが可能であった。【０００７】
しかしながらＣｓＩのみでは発光効率が低いために、例えば、ＣｓＩとヨウ化ナトリウム（ＮａＩ）を任意のモル比で混合したものを、蒸着を用いて基板上にナトリウム賦活ヨウ化セシウム（ＣｓＩ：Ｎａ）として堆積、又近年ではＣｓＩとヨウ化タリウム（ＴｌＩ）を任意のモル比で混合したしたものを、蒸着を用いて基板上にタリウム賦活ヨウ化セシウム（ＣｓＩ：Ｔｌ）として堆積したものに、後工程としてアニールを行うことで可視変換効率を向上させ、Ｘ線蛍光体として使用している。【０００８】
シンチレータパネルの製造方法としては、アルミ板やアモルファスカーボン板などを支持体として蛍光体層を形成する方法が知られている。これらシンチレータパネルの製造方法では、支持体上の欠陥、ゴミ等を起点として蛍光体の蒸着結晶が異常成長し、蛍光体表面に突起が発生することが一般に知られている。このような突起は、画像欠陥となるため、改善が求められていた。【０００９】
このような蛍光体表面に発生する突起部に対し、突起部を治具により押しつぶす、研磨機により研磨して除去する、切断手段で切り取る等により、突起部を平坦化するものが知られている（例えば、特許文献１参照）。
【先行技術文献】
【特許文献】
【００１０】
【特許文献１】特開２００２−２４３８５９号公報
【発明の概要】
【発明が解決しようとする課題】
【００１１】
しかしながら、上記特許文献１に記載のものは、突起部の変形や削除による破壊を伴うため、蛍光体の粉塵が発生する。この粉塵を完全に排除することは困難であり、蛍光体上に残存する粉塵により、蛍光体に対応する光電変換素子の出力が不正確となり、画像欠陥となって正確な放射線画像の再現に支障をきたす問題がある。【００１２】
本発明は上記問題に鑑み、蛍光体表面の突起部の改善に際して粉塵の発生が無く、該粉塵による画像欠陥の無いシンチレータパネルの製造方法及び、画質の優れたシンチレータパネル並びに放射線画像検出器を提供することを目的とするものである。
【課題を解決するための手段】
【００１３】
上記の課題は、下記の構成により達成される。【００１４】
（１）支持体と、該支持体上に柱状結晶として形成された蛍光体層を有するシンチレータパネルの製造方法であって、前記支持体上に柱状結晶の蛍光体層を形成する工程の後、前記支持体と前記蛍光体層を、２枚の剛性板で挟み、加圧しながら熱処理する工程を有することを特徴とするシンチレータパネルの製造方法。
【００１５】
（２）剛性を有する支持体と、該支持体上に柱状結晶として形成された蛍光体層を有するシンチレータパネルの製造方法であって、前記支持体上に柱状結晶の蛍光体層を形成する工程の後、前記支持体と剛性板で前記蛍光体層を挟み、加圧しながら熱処理する工程を有することを特徴とするシンチレータパネルの製造方法。
【００１６】
（３）前記シンチレータパネルは前記蛍光体層を除く樹脂部分の厚みの合計が１０μｍ以上有するものであることを特徴とする前記（１）又は前記（２）に記載のシンチレータパネルの製造方法。【００１７】
（４）前記支持体は、ポリイミドを主成分とするフィルムであることを特徴とする前記（１）又は前記（３）に記載のシンチレータパネルの製造方法。【００１８】
（５）前記加圧は、プラスチックフィルム容器に収容し、内部を密閉減圧することにより行われることを特徴とする前記（１）から前記（４）までのいずれかに記載のシンチレータパネルの製造方法。【００１９】
（６）前記蛍光体層を、保護層で覆う工程を有することを特徴とする前記（１）から前記（５）までのいずれかに記載のシンチレータパネルの製造方法。【００２０】
（７）前記保護層が樹脂フィルムであることを特徴とする前記（６）に記載のシンチレータパネルの製造方法。【００２１】
（８）前記保護層がＣＶＤ法により形成されたポリパラキシリレン樹脂膜からなることを特徴とする前記（６）に記載のシンチレータパネルの製造方法。【００２３】
（９）前記蛍光体層は、タリウム化合物を含む添加剤とヨウ化セシウムを原材料として蒸着の工程で形成されることを特徴とする前記（１）から前記（８）までのいずれかに記載のシンチレータパネルの製造方法。
【００２４】
（１０）前記（１）から前記（９）までのいずれかに記載のシンチレータパネルの製造方法で作成されたことを特徴とするシンチレータパネル。
【００２５】
（１１）前記（１０）に記載のシンチレータパネルを、光電変換素子を有する光電変換パネルに貼り合わせたことを特徴とする放射線画像検出器。
【００２６】
すなわち、本発明は蛍光体層形成後に、２つの剛性を有する板で挟み、加圧しながら熱処理することにより、ゴミ等を起点とした蛍光体の蒸着結晶の異常成長した突起部を変形させることなく樹脂層側に変位させ、樹脂層にめり込ませることで蛍光体層の表面を平坦化するものである。
【発明の効果】
【００２７】
本発明によれば、蛍光体表面の突起部の改善に際して粉塵の発生が無くなり、該粉塵による画像欠陥の無いシンチレータパネルの製造方法を提供することが可能となる。これにより画質の優れたシンチレータパネル並びに放射線画像検出器を提供することが可能となる。
【図面の簡単な説明】
【００２８】
【図１】本実施の形態に係るシンチレータパネルの製造の概略の手順を示すフローチャートである。
【図２】本実施の形態に係るシンチレータパネルの製造手順を示す図である。
【図３】本実施の形態に係るシンチレータパネルの製造手順を示す図である。
【図４】蒸着装置の概略構成を示す図である。
【図５】放射線画像検出器の概略構成を示す一部破断斜視図である。
【図６】撮像パネル部の拡大断面図である。
【発明を実施するための形態】
【００２９】
以下、実施の形態により本発明を詳しく説明するが、本発明はこれに限定されるものではない。
【００３０】
図１は、本実施の形態に係るシンチレータパネルの製造の概略の手順を示すフローチャートである。
【００３１】
本実施の形態に係るシンチレータパネルは、まず支持体に反射層を形成（ステップＳ１０１）し、次いで、反射層の上に下引き層を形成する（ステップＳ１０２）。更に、下引き層の上に蛍光体層を形成（ステップＳ１０３）した後、蛍光体層に発生した欠陥である突起の補修（ステップＳ１０４）が行われる。この後、蛍光体層を覆うように保護層を形成（ステップＳ１０５）して、シンチレータパネルが製造される。
【００３２】
上記の手順で製造されたシンチレータパネルは、光電変換素子を有する光電変換パネルに貼り合わせられ、放射線画像検出器となる。
【００３３】
なお、ステップＳ１０４の突起の補修と、ステップＳ１０５の保護層の形成は、逆の順序であってもよい。以下の図２、図３においては、突起の補修後に、保護層の形成を行う場合の例で説明する。
【００３４】
以下、図１に示すフローの個々について、より詳細に説明する。
【００３５】
図２及び図３は、本実施の形態に係るシンチレータパネル１０の製造手順を示す図である。図４は、蒸着装置６０の概略構成を示す図である。
【００３６】
以下、図２及び図３に示す本実施の形態に係るシンチレータパネル１０の製造手順について説明する。
【００３７】
（反射層の形成）
まず、図２（ａ）に示すように、支持体１に反射層２を形成する。
【００３８】
なお、支持体とは、シンチレータパネルの構成要素において、蛍光体層を保持するために、支配的な役割を果たす部材を指し、本例では、熱処理において変形可能な樹脂フィルムを用いることが好ましい。
【００３９】
樹脂フィルムとしては、例えば、ポリエチレンテレフタレート、ポリエチレンナフタレート、セルロースアセテート、ポリアミド、ポリイミド、ポリエーテルイミド、エポキシ、ポリアミドイミド、ビスマレイイミド、フッ素樹脂、アクリル、ポリウレタン、ナイロン１２、ナイロン６、ポリカーボネート、ポリフェニレンスルフィド、ポリエーテルサルフォン、ポリサルフォン、ポリエーテルエーテルケトン、液晶ポリマー等が挙げられる。
【００４０】
シンチレータパネルにおいては、支持体１の少なくとも蛍光体層が蒸着される面に反射層２を形成してもよい。シンチレータパネルに高輝度を要求する場合、反射層２を設けることで蛍光体の発光を効率よく取り出すことが出来るため、輝度を向上させることができる。反射層２の表面反射率は好ましくは８０％以上、さらに好ましくは９０％以上である。反射層２を構成する材料としては、アルミニウム、銀、白金、パラジウム、金、銅、鉄、ニッケル、クロム、コバルト、ステンレス等の金属材料を含有していることが好ましい。中でも反射率、耐食性の観点からアルミニウムもしくは銀を主成分としていることが特に好ましい。また、このような金属薄膜を２層以上形成するようにしても良い。金属薄膜を２層以上とする場合は、下層をＮｉもしくはＣｒ、あるいはその両方を含む層とすることが支持体との接着性を向上させる点から好ましい。また、金属薄膜上にＳｉＯ２、ＴｉＯ２等の金属酸化物からなる層をこの順に設けてさらに反射率を向上させても良い。
【００４１】
なお、シンチレータパネルに高鮮鋭性を要求する場合には、反射層２を省略してもよい。
【００４２】
金属を支持体上に被覆する方法としては、蒸着、スパッタ、あるいは、金属箔の貼り合わせ等、特に制約は無いが、密着性の観点からスパッタが最も好ましい。
【００４３】
支持体１と反射層２の密着性をさらに向上させるためには、支持体１と反射層２の間に中間層を設けることが好ましい。中間層を構成する材料としては、易接着性のポリマー、例えば、ゼラチン、誘導体ゼラチン、コロイド状アルブミン、カゼイン等の蛋白質；カルボキシメチルセルロース、ジアセチルセルロース、トリアセチルセルロース等のセルロース化合物；寒天、アルギン酸ソーダ、澱粉誘導体等の糖誘導体；合成親水性コロイド例えばポリビニルアルコール、ポリ−Ｎ−ビニルピロリドン、ポリエステル樹脂、ポリアクリル酸共重合体、ポリアクリルアミド又はこれらの誘導体及び部分加水分解物、ポリ酢酸ビニル、ポリアクリルニトリル、ポリアクリル酸エステル等のビニル重合体及びその共重合体、ロジン、シェラック等の天然物及びその誘導体、その他多くの合成樹脂類が挙げられる。又、スチレン−ブタジエン共重合体、ポリアクリル酸、ポリアクリル酸エステル及びその誘導体、ポリ酢酸ビニル、酢酸ビニル−アクリル酸エステル共重合体、ポリオレフィン、オレフィン−酢酸ビニル共重合体等のエマルジョンも使用することができる。その他カーボネート系、ポリエステル系、ウレタン系、エポキシ系樹脂、ポリ塩化ビニル、ポリ塩化ビニリデン及びポリピロールのごとき有機半導体も使用することができる。また、これらのバインダーは２種以上を混合して使用することもできる。なお、反射層２の厚さは、０．００５〜０．３μｍ、より好ましくは０．０１〜０．２μｍであることが、発光光の取り出し効率の観点から好ましい。
【００４４】
その他、中間層として、反射層とは異なる異種金属層を設けても良い。異種金属層としては、例えば、ニッケル、コバルト、クロム、パラジウム、チタン、ジルコニウム、モリブデンおよびタングステンの中から選ばれる少なくとも１種類の金属を用いることが好ましく、中でもニッケル、クロムを単独、もしくは複合して使用することがさらに好ましい。
【００４５】
（下引き層の形成）
次いで、図２（ｂ）に示すように、支持体と蛍光体層の密着性を向上させるために、下引き層３を設けることが好ましい。
【００４６】
下引き層３には、例えば、易接着性のポリマーを用いることが出来る。下引き層３の厚みは０．２〜５．０μｍであるのが好ましく、０．５〜４．０μｍがより好ましく、０．７〜３．５μｍであると、より好ましい。
【００４７】
（蛍光体層の形成）
次いで、図２（ｃ）に示すように、蛍光体層４を形成する。
【００４８】
この工程では、蒸着装置が好適に用いられるため、まず図４に示す蒸着装置６０の概要を説明する。
【００４９】
〈蒸着装置〉
図４に示すように、蒸着装置６０は箱状の真空容器６２を有しており、真空容器６２の内部には真空蒸着用のボート６３が配されている。ボート６３は蒸着源の被充填部材であり、当該ボート６３には電極が接続されている。当該電極を通じてボート６３に電流が流れると、ボート６３がジュール熱で発熱するようになっている。シンチレータパネル１０の製造時においては、ヨウ化セシウムと賦活剤化合物とを含む混合物がボート６３に充填され、そのボート６３に電流が流れることで、上記混合物を加熱・蒸発させることができるようになっている。
【００５０】
なお、被充填部材として、ヒータを巻回したアルミナ製のるつぼを適用してもよいし、高融点金属製のヒータを適用してもよい。
【００５１】
真空容器６２の内部であってボート６３の直上にはシンチレータパネルを構成する支持体１を保持するホルダ６４が配されている。ホルダ６４にはヒータ（図示略）が配されており、当該ヒータを作動させることでホルダ６４に装着した支持体１を加熱することができるようになっている。支持体１を加熱した場合には、支持体１の表面の吸着物を離脱・除去したり、支持体１とその表面に形成される蛍光体層（シンチレータ層）との間に不純物層が形成されるのを防止したり、支持体１とその表面に形成される蛍光体層との密着性を強化したり、支持体１の表面に形成される蛍光体層の膜質の調整をおこなったりすることができるようになっている。
【００５２】
ホルダ６４には当該ホルダ６４を回転させる回転機構６５が配されている。回転機構６５は、ホルダ６４に接続された回転軸６５ａとその駆動源となるモータ（図示略）から構成されたもので、当該モータを駆動させると、回転軸６５ａが回転してホルダ６４をボート６３に対向させた状態で回転させることができるようになっている。
【００５３】
蒸着装置６０では、上記構成の他に、真空容器６２に真空ポンプ６６が配されている。真空ポンプ６６は、真空容器６２の内部の排気と真空容器６２の内部へのガスの導入とをおこなうもので、当該真空ポンプ６６を作動させることにより、真空容器６２の内部を一定圧力のガス雰囲気下に維持することができるようになっている。
【００５４】
図２（ｃ）に示す蛍光体層４の形成においては、上記のように反射層２及び下引き層３を形成した支持体１をホルダ６４に取り付けるとともに、ボート６３にタリウム化合物を含む添加剤とヨウ化セシウムとを含む粉末状の混合物を充填する。この場合、ボート６３と支持体１との間隔を１００〜１５００ｍｍに設定し、その設定値の範囲内のままで後述の蒸着工程の処理をおこなうのが好ましい。
【００５５】
次いで、真空ポンプ６６を作動させて真空容器６２の内部を排気し、真空容器６２の内部を０．１Ｐａ以下の真空雰囲気下にする。ここでいう「真空雰囲気下」とは、１００Ｐａ以下の圧力雰囲気下のことを意味し、０．１Ｐａ以下の圧力雰囲気下であれば、より好ましい。
【００５６】
その後、アルゴン等の不活性ガスを真空容器６２の内部に導入し、当該真空容器６２の内部を０．００１〜５Ｐａ、より好ましくは０．０１〜２Ｐａの真空雰囲気下に維持する。次に、ホルダ６４のヒータと回転機構６５のモータとを駆動させ、ホルダ６４に取付け済みの支持体１をボート６３に対向させた状態で加熱しながら回転させる。蛍光体層４が形成される支持体１の温度は、蒸着開始時は室温２５〜５０℃に設定することが好ましく、蒸着中は１００〜３００℃、より好ましくは１５０〜２５０℃に設定することが好ましい。
【００５７】
この状態において、電極からボート６３に電流を流し、タリウム化合物を含む添加剤とヨウ化セシウムとを含む混合物を７００〜８００℃程度で所定時間加熱してその混合物を蒸発させる。その結果、支持体１の下引き層３の表面に無数の柱状結晶体４ａが順次成長して所望の厚さの蛍光体層４が形成される。
【００５８】
蛍光体層４を形成する材料としては、種々の公知の蛍光体材料を使用することができるが、Ｘ線から可視光に対する変更率が比較的高く、蒸着によって容易に蛍光体を柱状結晶構造に形成出来るため、光ガイド効果により結晶内での発光光の散乱が抑えられ、蛍光体層の厚さを厚くすることが可能であることから、ヨウ化セシウム（ＣｓＩ）が好ましい。
【００５９】
但し、ＣｓＩのみでは発光効率が低いために、各種の賦活物質が添加される。例えば、特公昭５４−３５０６０号公報の如く、ＣｓＩとヨウ化ナトリウム（ＮａＩ）を任意のモル比で混合したものが挙げられる。また、例えば特開２００１−５９８９９号公報に開示されているようなＣｓＩを蒸着で、インジウム（Ｉｎ）、タリウム（Ｔｌ）、リチウム（Ｌｉ）、カリウム（Ｋ）、ルビジウム（Ｒｂ）、ナトリウム（Ｎａ）などの賦活物質を含有するＣｓＩが好ましい。
【００６０】
特に、タリウム化合物を含む添加剤とヨウ化セシウムとを原材料とすることが好ましい。すなわち、タリウム賦活ヨウ化セシウム（ＣｓＩ：Ｔｌ）は４００ｎｍから７５０ｎｍまでの広い発光波長をもつことから好ましい。
【００６１】
タリウム化合物を含有する添加剤のタリウム化合物としては、種々のタリウム化合物（＋１価と＋３価の酸化数の化合物）を使用することができる。ヨウ化タリウム（ＴｌＩ）、臭化タリウム（ＴｌＢｒ）、塩化タリウム（ＴｌＣｌ）等が好ましい。
【００６２】
また、当該添加剤を蛍光体層内（柱状結晶内）において均一に存在させる観点から、タリウム化合物の融点は、４００〜７００℃の範囲内にあることが好ましい。なお、融点とは、常温常圧下における融点である。
【００６３】
本実施の形態の蛍光体層において、当該添加剤の含有量は目的性能等に応じて、最適量にすることが望ましいが、発光輝度及びヨウ化セシウムの性質・機能を保持する等の観点から、ヨウ化セシウムの含有量に対して、０．００１〜５０ｍｏｌ％、更に０．１〜１０．０ｍｏｌ％であることが好ましい。なお、蛍光体層の厚さは、１００〜８００μｍであることが好ましく、１２０〜７００μｍであることが、輝度と鮮鋭性の特性をバランスよく得られる点から、より好ましい。
【００６４】
以上のようにして、支持体１に蛍光体層４が形成され、シンチレータパネル１０が製作される。
【００６５】
なお、シンチレータパネル１０は、製品サイズよりも大きい支持体に蛍光体層を形成した後、製品サイズに断裁する工程を有することが好ましい。蛍光体層を形成した大きい支持体から、複数枚の製品を切り出すことで、生産性が向上する。シンチレータパネルの断裁方法としては、例えば、打ち抜き刃、押し切りカッター、はさみ、レーザ光等を用いた方法が挙げられる。
【００６６】
上述のようにして、製作されたシンチレータパネル１０には、図２（ｃ）における蛍光体層４の形成時に、ゴミ等を起点として蛍光体の蒸着結晶の異常成長による突起が発生する場合がある。
【００６７】
以下、図３を用いて、本実施の形態に係るシンチレータパネル１０の製造手順における突起の補修について説明する。
【００６８】
（突起の補修）
図３（ａ）に示すシンチレータパネル１０には、ゴミ等を起点として蛍光体の蒸着結晶が異常成長し、突起となった柱状結晶体４ｂが形成されている。この柱状結晶体４ｂは以下のようにして補修される。
【００６９】
図３（ｂ）に示すように、シンチレータパネル１０は、支持体１の裏面側と蛍光体層４の表面側で、２枚の剛性板３１、３２により挟み込まれ、次いで、剛性板３１、３２を図示矢印方向に加圧しながら熱処理が行われる。
【００７０】
加圧の方法としては、錘による加圧、機械的な加圧等、特に制約は無いが、袋状の耐熱性のプラスチックフィルム容器を用いて密閉減圧する方法が好ましい。より詳しくは、支持体１の裏面側と蛍光体層４の表面側で、２枚の剛性板３１、３２により挟んだ後、袋状のプラスチックフィルム容器内に収容し、この容器を密閉して減圧することで、大気圧による加圧を行うことができる。この方法は、簡便に、かつ剛性板に均一に加圧することができ、また、この容器内の減圧量を調整することで簡単に加圧量を調整することができるので好ましい。
【００７１】
また、加圧量としては、０．００１ＭＰａ〜１０ＭＰａが好ましく、０．０１ＭＰａ〜１ＭＰａであれば、より好ましい。加圧量を少なくとも０．００１ＭＰａ以上にすることで突起部を樹脂層側に充分変位させることが出来る。一方、加圧量を少なくとも１０ＭＰａ以下にすることで、蛍光体へのダメージを抑えることが出来、画質を損ねることが無い。
【００７２】
熱処理温度については、好ましくは５０℃〜２００℃、さらに好ましくは９０℃〜１６０℃である。加熱温度を少なくとも５０℃以上にすることで突起部が樹脂層側に変位させやすくすることが出来る。また、加熱温度を少なくとも２００℃以下にすることで、輝度低下等の画質への影響を抑えることが出来る。
【００７３】
なお本例でいう「剛性板」及び「剛性を有する」とは、弾性率１０ＧＰａ以上の板を指し、金属、ガラス、カーボン、複合材料など、特に制約無く使用することが出来るが、表面の平滑性が優れていることからガラスが望ましい。なお、剛性板の平滑度の範囲としては、中心線平均粗さ（Ｒａ）が０μｍ〜０．５μｍが好ましく、０μｍ〜０．１μｍであれば、より好ましい。
【００７４】
支持体１と蛍光体層４を挟む２枚の剛性板３１、３２は同じ材料でも、異なる材料でも良く、また支持体１側に配置された剛性板３１は、シンチレータパネル１０を支持する支持体であってもよい。
【００７５】
以上のような加圧、熱処理の後、剛性板３１、３２をシンチレータパネル１０から離間させた後の、シンチレータパネル１０は図３（ｃ）に示す状態となる。
【００７６】
図３（ｃ）に示すように、突起となった柱状結晶体４ｂは、支持体１側に、そのまま変位させられ、下引き層３、反射層２、支持体１にめり込んだ状態となり、表面側の突起が支持体１側にずれて、略均一な高さとなり、蛍光体層４の表面が平坦化される。
【００７７】
すなわち本例の突起の補修は、シンチレータパネル１０を剛性板３１、３２で挟み、加圧しながら熱処理することで、柱状結晶体４ｂを支持体１側の樹脂部側に変位させて、表面側の高さを均一化するものであり、突起部を強制的に変形或いは削除するものでないため、補修による粉塵の発生を無くすことが可能となる。
【００７８】
多くの場合、突起の高さは１０μｍ〜１００μｍ程度である。そのため、支持体１側の樹脂部の総厚は１０μｍ以上が好ましく、５０μｍ以上あればより好ましく、１５０μｍ以上であれば更に好ましい。本発明の効果を発現するには、樹脂層の総厚には特に上限は無いが、Ｘ線透過性を損ねないために２ｍｍ以下であることが好ましい。
【００７９】
（保護層の形成）
蛍光体層４を形成するＣｓＩは、吸湿性が高く、露出したままにしておくと空気中の水蒸気を吸湿して潮解する。そこで、これを防止するために、蛍光体層を覆うように保護層が形成される。図３（ｄ）は、上述の突起の補修の後、保護層５が形成された状態を示している。
【００８０】
保護層の形成としては、ＣＶＤ法又は樹脂フィルムを用いて形成することが好ましい。
【００８１】
ＣＶＤ法の場合、ポリパラキシリレン樹脂膜をシンチレータパネル全面に被覆することで保護層を形成することが好ましい。ＣＶＤ法を用いることにより、ＣｓＩの柱状結晶に存在する隙間に、ポリパラキシリレンが入り込み、保護層をＣｓＩに密着させることができる。
【００８２】
ポリパラキシリレン樹脂膜については、特に制約は無いが、少なくとも蛍光体層の表面に１〜３０μｍの厚さに形成することが望ましい。ポリパラキシリレン樹脂膜を１μｍ以上とすることで、より高い防湿効果が得られ、３０μｍ以内とすることでＭＴＦの劣化を抑制できる。なお、より好ましくは５〜３０μｍ、更に好ましくは５〜１０μｍの厚さに形成することが望ましい。
【００８３】
また、別の態様の保護層として、蛍光体層上に樹脂フィルムを保護層として設けてもよい。なお、「樹脂フィルム」とは、特別の断書きがない限り、シンチレータパネルを製造の前に予め形成された（既製の）樹脂フィルムを指すこととする。
【００８４】
保護層としての樹脂フィルムの厚さは、蛍光体層の保護性、鮮鋭性、防湿性、作業性等を考慮し、１２〜１００μｍが好ましく、更には２０〜６０μｍが好ましい。また、ヘイズ率が、鮮鋭性、放射線画像ムラ、製造安定性、作業性等を考慮し、３〜４０％が好ましく、更には３〜１０％が好ましい。ヘイズ率は、日本電色工業株式会社ＮＤＨ  ５０００Ｗにより測定した値を示す。必要とするヘイズ率は、市販されている樹脂フィルムから適宜選択し、容易に入手することが可能である。
【００８５】
保護層としての樹脂フィルム等の光透過率は、光電変換効率、発光波長等を考慮し、５５０ｎｍで７０％以上あることが好ましいが、９９％以上の光透過率のフィルムは工業的に入手が困難であるため実質的に９９〜７０％が好ましい。
【００８６】
当該樹脂フィルムの透湿度は、シンチレータ層の保護性、潮解性等を考慮し５０ｇ／ｍ２・ｄａｙ（４０℃・９０％ＲＨ）（ＪＩＳ  Ｚ０２０８に準じて測定）以下が好ましく、更には１０ｇ／ｍ２・ｄａｙ（４０℃・９０％ＲＨ）（ＪＩＳ  Ｚ０２０８に準じて測定）以下が好ましいが、０．０１ｇ／ｍ２・ｄａｙ（４０℃・９０％ＲＨ）以下の透湿度のフィルムは工業的に入手が困難であるため実質的に、０．０１ｇ／ｍ２・ｄａｙ（４０℃・９０％ＲＨ）以上、５０ｇ／ｍ２・ｄａｙ（４０℃・９０％ＲＨ）（ＪＩＳ  Ｚ０２０８に準じて測定）以下が好ましく、更には０．１ｇ／ｍ２・ｄａｙ（４０℃・９０％ＲＨ）以上、１０ｇ／ｍ２・ｄａｙ（４０℃・９０％ＲＨ）（ＪＩＳ  Ｚ０２０８に準じて測定）以下が好ましい。
【００８７】
以上のような製造方法で作成されたシンチレータパネル１０を、光電変換素子を有する光電変換パネルに貼り合わせた放射線画像検出器について説明する。
【００８８】
図５は、放射線画像検出器１００の概略構成を示す一部破断斜視図である。図６は、撮像パネル部５１の拡大断面図である。
【００８９】
図５に示すように、放射線画像検出器１００には、撮像パネル５１、放射線画像検出器１００の動作を制御する制御部５２、書き換え可能な専用メモリ（例えばフラッシュメモリ）等を用いて撮像パネル５１から出力された画像信号を記憶する記憶手段であるメモリ部５３、撮像パネル５１を駆動して画像信号を得るために必要とされる電力を供給する電力供給手段である電源部５４、等が筐体５５の内部に設けられている。筐体５５には必要に応じて放射線画像検出器１００から外部に通信を行うための通信用のコネクタ５６、放射線画像検出器１００の動作を切り換えるための操作部５７、放射線画像の撮影準備の完了やメモリ部５３に所定量の画像信号が書き込まれたことを示す表示部５８、等が設けられている。なお、放射線画像検出器１００は、通信用のコネクタ５６に代えて、無線通信用の通信部を有するものでもよい。
【００９０】
図６に示すように、撮像パネル５１は、シンチレータパネル１０と、シンチレータパネル１０からの電磁波を吸収して画像信号を出力する光電変換パネル２０と、から構成されている。
【００９１】
シンチレータパネル１０は、放射線照射面側に配置されており、入射した放射線の強度に応じた電磁波を発光するように構成されている。
【００９２】
光電変換パネル２０は、放射線用シンチレータパネル１０の放射線照射面と反対側の面に設けられており、放射線用シンチレータパネル１０側から順に、隔膜２０ａ、光電変換素子２０ｂ、画像信号出力層２０ｃ及び基板２０ｄを備えている。
【００９３】
隔膜２０ａは、放射線用シンチレータパネル１０と他の層を分離するためのものである。
【００９４】
光電変換素子２０ｂは、透明電極２１と、透明電極２１を透過して入光した電磁波により励起されて電荷を発生する電荷発生層２２と、透明電極２１に対しての対極になる対電極２３とから構成されており、隔膜２０ａ側から順に透明電極２１、電荷発生層２２、対電極２３が配置される。
【００９５】
電荷発生層２２は、透明電極２１の一面側に薄膜状に形成されており、光電変換可能な化合物として光によって電荷分離する有機化合物を含有するものであり、電荷を発生し得る電子供与体及び電子受容体としての導電性化合物をそれぞれ含有している。電荷発生層２２では、電磁波が入射されると、電子供与体は励起されて電子を放出し、放出された電子は電子受容体に移動して、電荷発生層２２内に電荷、すなわち、正孔と電子のキャリアが発生するようになっている。
【００９６】
電荷発生層２２の層厚は、光吸収量を確保するといった観点から、１０ｎｍ以上（特に１００ｎｍ以上）が好ましく、また電気抵抗が大きくなりすぎないといった観点から、１μｍ以下（特に３００ｎｍ以下）が好ましい。
【００９７】
対電極２３は、電荷発生層２２の電磁波が入光される側の面と反対側に配置されている。
【００９８】
また、電荷発生層２２を挟む各電極（透明電極２１及び対電極２３）との間には、電荷発生層２２とこれら電極が反応しないように緩衝地帯として作用させるためのバッファー層を設けてもよい。
【００９９】
画像信号出力層２０ｃは、光電変換素子２０ｂで得られた電荷の蓄積および蓄積された電荷に基づく信号の出力を行うものであり、光電変換素子２０ｂで生成された電荷を画素毎に蓄積する電荷蓄積素子であるコンデンサ２４と、蓄積された電荷を信号として出力する画像信号出力素子であるトランジスタ２５とを用いて構成されている。
【０１００】
トランジスタ２５には、光電変換素子２０ｂで発生した電荷を蓄積するとともに、コンデンサ２４の一方の電極となる収集電極（図示せず）が電気的に接続されている。コンデンサ２４には光電変換素子２０ｂで生成された電荷が蓄積されるとともに、この蓄積された電荷はトランジスタ２５を駆動することで読み出される。すなわちトランジスタ２５を駆動させることで放射線画像の画素毎の信号を出力させることができる。
【０１０１】
基板２０ｄは、撮像パネル５１の支持体として機能するものである。
【０１０２】
次に、放射線画像検出器１００の作用について説明する。
【０１０３】
まず、放射線画像検出器１００に対し入射された放射線は、撮像パネル５１の放射線用シンチレータパネル１０側から基板２０ｄ側に向けて放射線が入射される。
【０１０４】
すると、放射線用シンチレータパネル１０に入射された放射線は、シンチレータパネル１０中の蛍光体層４が放射線のエネルギーを吸収し、その強度に応じた電磁波を発光する。発光された電磁波のうち、光電変換パネル２０に入光される電磁波は、光電変換パネル２０の隔膜２０ａ、透明電極２１を貫通し、電荷発生層２２に到達する。そして、電荷発生層２２において電磁波は吸収され、その強度に応じて正孔と電子のペア（電荷分離状態）が形成される。
【０１０５】
その後、発生した電荷は、電源部５４によるバイアス電圧の印加により生じる内部電界により正孔と電子はそれぞれ異なる電極（透明電極膜及び導電層）へ運ばれ、光電流が流れる。
【０１０６】
その後、対電極２３側に運ばれた正孔は画像信号出力層２０ｃのコンデンサ２４に蓄積される。蓄積された正孔はコンデンサ２４に接続されているトランジスタ２５を駆動させると、画像信号を出力すると共に、出力された画像信号はメモリ部５３に記憶される。
【０１０７】
以上説明した放射線画像検出器１００によれば、上記の製造方法で作成されたシンチレータパネル１０を備えているので、画像欠陥の無い、画質の優れた放射線画像検出器を提供することが可能となる。
【実施例】
【０１０８】
以下、実施例について説明する。【０１０９】
（実施例１の作成）
支持体としての樹脂層の厚みが１２５μｍの宇部興産製ポリイミド（ユーピレックスＳ）上に、反射層として７０ｎｍになるように銀をスパッタし、続いてスピンコーターを用いてメチルエチルケトンに溶解したポリエステル樹脂（東洋紡製バイロン２００）を塗布、乾燥することにより下引き層（乾燥膜厚（層の厚さ３．０μｍ））を設けた。その後、１００ｍｍ×１００ｍｍのサイズに断裁することにより支持体を作製した。【０１１０】
続いて支持体の下引き層側の面に蛍光体（ＣｓＩ：０．００３Ｔｌ）を図３に示した蒸着装置を使用して蒸着させ、蛍光体層を形成した。【０１１１】
即ち、先ず上記蛍光体原料を蒸着材料として抵抗加熱ルツボ（ボード）に充填し、また回転するホルダの金属製の枠に支持体を設置し、支持体と蒸発源との間隔を４００ｍｍに調節した。【０１１２】
続いて蒸着装置内を一旦排気し、Ａｒガスを導入して０．５Ｐａに真空度を調整した後、１０ｒｐｍの速度で支持体を回転しながら温度を２００℃に保持した。次いで、抵抗加熱ルツボ（ボード）を加熱して蛍光体を蒸着し、層厚が４５０μｍとなったところで蒸着を終了させた。【０１１３】
その後、剛性板として、支持体面及び蛍光体面にコーニング製ガラス（ＥＡＧＬＥ２０００もしくはＥＡＧＬＥ  ＸＧ）、を重ね合わせ、０．０５ＭＰａの加重をかけた状態で、１００℃、２時間の条件で熱処理を行った。【０１１４】
２枚の剛性板を取り除いた後、蛍光体層側を保護するため、下記構成の防湿フィルムを使用した。
ＮＹ１５／／／ＶＭＰＥＴ１２／／／ＶＭＰＥＴ１２／／／ＰＥＴ１２／／／ＣＰＰ２０
ＮＹ：ナイロン
ＰＥＴ：ポリエチレンテレフタレート
ＣＰＰ：キャスティングポリスチレン
ＶＭＰＥＴ：アルミナ蒸着ＰＥＴ（市販品、東洋メタライジング社製）
各樹脂名の後ろに記載の数字は樹脂層の層厚（μｍ）を示す。【０１１５】
上記「／／／」はドライラミネーション接着層で、接着層の厚みは３．０μｍである。使用したドライラミネーション用の接着剤は２液反応型のウレタン系接着剤を用いた。【０１１６】
また、支持体裏面側の保護フィルムは、ＣＰＰ３０μｍ／アルミフィルム９μｍ／ポリエチレンテレフタレート１８８μｍの構成のドライラミネーションフィルムとした。またこの場合の接着層の厚みは１．５μｍで、２液反応型のウレタン系接着剤を用いた。【０１１７】
上記防湿フィルムと保護フィルムを、減圧下で周辺部をインパルスシーラーを用いて融着、封止して、シンチレータパネルを作製した。【０１１８】
なお、融着部から蛍光体プレート周辺部までの距離は１ｍｍとなるように融着した。融着に使用したインパルスシーラーのヒータは３ｍｍ幅のものを使用した。【０１１９】
以上の条件で作製したシンチレータパネルを用いて、放射線画像検出器を作製した。【０１２０】
（実施例２の作成）
実施例１において、支持体面及び蛍光体面にコーニング製ガラス（ＥＡＧＬＥ２０００もしくはＥＡＧＬＥ  ＸＧ）を重ね合わせる際、支持体の背面とコーニング製ガラスの間に、ホットメルトシート（ソニーケミカル製  ＮＰ６０８）を挿入し、同様に０．０５ＭＰａの加重をかけた状態で、１００℃、２時間の条件で熱処理を行った。この処理によりホットメルトシートを介して支持体と背面のガラスは接合される。【０１２１】
蛍光体側のガラスを取り除いた後は、実施例１と同様にして保護層を形成したシンチレータパネルを用いて、放射線画像検出器を作製した。【０１２２】
（実施例３の作成）
支持体として１００ｍｍ×１００ｍｍのアラノッド製高反射アルミニウム（ＭＩＲＯ２  ＬＣＤ）上にスピンコーターを用いてメチルエチルケトンに溶解したポリエステル樹脂（東洋紡製バイロン２００）を塗布、乾燥することにより下引き層（乾燥膜厚（層の厚さ１５μｍ））を設けた。【０１２３】
続いて支持体表面に実施例１と同様の条件で、蛍光体（ＣｓＩ：０．００３Ｔｌ）を図３に示した蒸着装置を使用して蒸着させ、蛍光体層を形成した。【０１２４】
その後、蛍光体側の面のみに、コーニング製ガラス（ＥＡＧＬＥ２０００もしくはＥＡＧＬＥ  ＸＧ）を重ね合わせ、０．０５ＭＰａの加重をかけた状態で、１００℃、２時間の条件で熱処理を行った。【０１２５】
ガラスを取り除いた後、実施例１と同様の条件で保護層を形成したシンチレータパネルを用いて、放射線画像検出器を作製した。【０１２６】
すなわち、実施例３は支持体に剛性を有するアルミニウム板を使用し、加圧、加熱時の支持体側の剛性板を兼ねるようにしたものである。なお、兼用せずに剛性板を支持体側にも用いてもよい。【０１２７】
（実施例４の作成）
支持体としての樹脂層の厚みが５０μｍの宇部興産製ポリイミド（ユーピレックスＳ）を用い、その他は実施例１と同様の条件で、放射線画像検出器を作製した。【０１２８】
（実施例５の作成）
支持体として１００ｍｍ×１００ｍｍのアラノッド製高反射アルミニウム（ＭＩＲＯ２  ＬＣＤ）上にスピンコーターを用いてメチルエチルケトンに溶解したポリエステル樹脂（東洋紡製バイロン２００）を塗布、乾燥することにより下引き層（乾燥膜厚（層の厚さ３．０μｍ））を設けた。【０１２９】
その他は、実施例３と同様の条件で、放射線画像検出器を作製した。【０１３０】
（実施例６の作成）
支持体としての樹脂層の厚みが１２５μｍの宇部興産製ポリイミド（ユーピレックスＳ）上に、スピンコーターを用いてメチルエチルケトンに溶解したポリエステル樹脂（東洋紡製バイロン２００）を塗布、乾燥することにより下引き層（乾燥膜厚（層の厚さ３．０μｍ））を設けた。その後、１００ｍｍ×１００ｍｍのサイズに断裁することにより支持体を作製した。【０１３１】
続いて支持体の下引き層側の面に蛍光体（ＣｓＩ：０．００３Ｔｌ）を図３に示した蒸着装置を使用して蒸着させ、蛍光体層を形成した。【０１３２】
この後、剛性板として、支持体面及び蛍光体面にコーニング製ガラス（ＥＡＧＬＥ２０００もしくはＥＡＧＬＥ  ＸＧ）、を重ね合わせ、０．０５ＭＰａの加重をかけた状態で、１００℃、２時間の条件で熱処理を行った。【０１３３】
剛性板を取り外した後、ポリパラキシリレンの原料（ＫＩＳＣＯ製  ｄｉｘ−Ｃ）を昇華した蒸気中に露出させておくことにより、蛍光体層の全面表面に３μｍの厚さのポリパラキシリレン樹脂膜で被覆することによりシンチレータパネルを作製し、同様に放射線画像検出器を作製した。【０１３４】
（比較例１の作成）
実施例１の条件のうち、剛性板による加圧、加熱のみを省略してシンチレータパネルを作製し、同様に放射線画像検出器を作製した。【０１３５】
以上の、実施例１〜６及び比較例１の７種の条件及び評価結果を表１にまとめて示す。【０１３６】
【表１】
0005561277.tif 000002
【０１３７】
画素欠陥の数は、放射線画像検出器に管電圧８０ｋＶｐのＸ線を照射し、得られた画像データの平均シグナル値から±５％を超える欠陥の数をカウントしたものである。【０１３８】
また、表１に示す評価の基準は、欠陥の数が５個未満で有れば◎、５〜１０個未満を○、１０〜３０個未満を△、３０個以上を×とした。【０１３９】
表１に示したように、剛性板で挟み、加圧しながら熱処理することが、画素欠陥数の減少に効果のあることがわかる。更に、蛍光体層と支持体側の剛性板との間にある樹脂部分の厚みの合計である樹脂層総厚が１０μｍ以上あって、剛性板で挟み、加圧しながら熱処理する工程を有したシンチレータパネルを用いた放射線画像検出器は、画素欠陥数が１０個未満となり、画素欠陥のより少ない良好な放射線画像検出器が得られることがわかる。【０１４０】
また、樹脂層総厚が５０μｍ以上有し、剛性板で挟み、加圧しながら熱処理する工程を有したシンチレータパネルを用いた放射線画像検出器は、画素欠陥数が５個未満となり、より良好な放射線画像検出器が得られることがわかる。更に、樹脂層総厚が１５０μｍ以上有している場合には、更に好ましいことがわかる。【０１４１】
なお、上記の実施の形態では、剛性板で挟み、加圧しながら熱処理する工程を、蛍光体層が柱状結晶で形成されるものに対して適用した例で説明したが、これに限るものでなく、蛍光体粒子をバインダーに混ぜて支持体上にコートした塗布型のシンチレータパネルにも適用可能である。
【符号の説明】
【０１４２】
１  支持体
２  反射層
３  下引き層
４  蛍光体層
５  保護層
１０  シンチレータパネル
２０  光電変換パネル
２０ｂ  光電変換素子
３１、３２  剛性板
５１  撮像パネル
６０  蒸着装置
１００  放射線画像検出器
【図１】
0005561277.tif 000003
【図２】
0005561277.tif 000004
【図３】
0005561277.tif 000005
【図４】
0005561277.tif 000006
【図５】
0005561277.tif 000007
【図６】
0005561277.tif 000008